(57)【要約】【課題】柔軟性に富み前記のように電線押出し時におけるメヤニの発生を抑えたハロゲンフリーポリプロピレン樹脂電線絶縁体を提供する。【解決手段】樹脂１００重量部に対し、引張弾性率が１００ＭＰａ未満である少なくとも２種類以上の樹脂を組み合わせてなる配合物が６５〜７５重量部（ａ）と、ポリプロピレン樹脂及び酸変性ポリプロピレン樹脂からなる組成が２５〜３５重量部（ｂ）とを含む配合物からなるハロゲンフリーポリプロピレン樹脂電線絶縁体。【選択図】図１
2006318783.tif 000002
【特許請求の範囲】
【請求項１】
樹脂１００重量部に対し、
引張弾性率が１００ＭＰａ未満である少なくとも２種類以上の樹脂を組み合わせてなる配合物が６５〜７５重量部（ａ）と、
ポリプロピレン樹脂及び酸変性ポリプロピレン樹脂からなる組成が２５〜３５重量部（ｂ）
とを含む配合物からなるハロゲンフリーポリプロピレン樹脂電線絶縁体。
【請求項２】
請求項１の樹脂配合物１００重量部に加えさらに、金属水和物５５〜７０重量部、フェノール系酸化防止剤０．１〜５重量部、ヒドラジン誘導体銅害防止剤０．１〜５重量部、脂肪酸誘導体滑剤０．１〜３重量部、の各組成を任意に含み得る配合物からなるハロゲンフリーポリプロピレン樹脂電線絶縁体。
【請求項３】
引張弾性率が３００ＭＰａ以下である、請求項１或いは２に記載のハロゲンフリーポリプロピレン樹脂電線絶縁体。
【請求項４】
請求項１乃至３に記載のハロゲンフリーポリプロピレン樹脂電線絶縁体により被覆された電線。
【発明の詳細な説明】
【技術分野】
【０００１】
本発明は、特にハロゲンフリーポリプロピレン樹脂電線絶縁体に関するものである。
【背景技術】
【０００２】
従来、自動車用の電気回路に使用される電線は、その被覆材にＰＶＣが使用されることが多かった。しかし最近では、環境に配慮し、塩素などハロゲン系化合物を含まないポリオレフィン樹脂を原料とする絶縁体材料の検討が行われてきている。特に、電線絶縁体材料にポリプロピレン樹脂を使用する場合、ＰＶＣ並みの柔軟性を引き出すためには、熱可塑性エラストマー等の柔軟樹脂材料を使用することが多い。ＰＶＣ電線と同様な柔軟性に富んだハロゲンフリーポリプロピレン電線を使用することは、ワイヤーハーネス組み付け時間を短くし、取り扱いも容易であるため生産性及び作業性に非常に優れるという利点がある。
【特許文献１】特開２００４−０４３５４６号公報
【発明の開示】
【発明が解決しようとする課題】
【０００３】
しかし、従来のこうしたハロゲンフリーポリプロピレン樹脂電線絶縁体では、押出し成形機にて押し出す際にメヤニが発生し、電線表面の肌荒れ、電線への焼け異物の付着等を引き起こすため、定期的にメヤニを除去する必要性がありコストアップの要因となるほか、品質管理上も厳しくしなくてはならないといった製造上の問題を有していた。メヤニ、とは成形加工において、ダイスリップに発生する樹脂付着物のことを言い、その発生要因としては加工条件や材料に関する要因が考えられ、このメヤニの発生は、成形品の肌荒れ（メルトフラクチャー）、幕切れ、焼け異物発生といった問題を引き起こし、不良品の流動へつながる問題を有している。（図１を参照）
【０００４】
本発明が解決しようとする課題は、柔軟性に富み前記のように電線押出し時におけるメヤニの発生を抑えたハロゲンフリーポリプロピレン樹脂電線絶縁体を提供する点にある。
【課題を解決するための手段】
【０００５】
本発明は上記課題を解決すべく、以下に掲げる構成とした。
請求項１記載の発明の要旨は、樹脂１００重量部に対し、
引張弾性率が１００ＭＰａ未満である少なくとも２種類以上の樹脂を組み合わせてなる配合物が６５〜７５重量部（ａ）と、
ポリプロピレン樹脂及び酸変性ポリプロピレン樹脂からなる組成が２５〜３５重量部（ｂ）
とを含む配合物からなるハロゲンフリーポリプロピレン樹脂電線絶縁体に存する。
請求項２記載の発明の要旨は、請求項１の樹脂配合物１００重量部に加えさらに、金属水和物５５〜７０重量部、フェノール系酸化防止剤０．１〜５重量部、ヒドラジン誘導体銅害防止剤０．１〜５重量部、脂肪酸誘導体滑剤０．１〜３重量部、の各組成を任意に含み得る配合物からなるハロゲンフリーポリプロピレン樹脂電線絶縁体に存する。
請求項３記載の発明の要旨は、引張弾性率が３００ＭＰａ以下である、請求項１或いは２に記載のハロゲンフリーポリプロピレン樹脂電線絶縁体に存する。
請求項４記載の発明の要旨は、請求項１乃至３に記載のハロゲンフリーポリプロピレン樹脂電線絶縁体により被覆された電線に存する。
【発明の効果】
【０００６】
本発明のハロゲンフリーポリプロピレン樹脂電線絶縁体は、メヤニ発生の問題点を解決し生産性に優れ、良好な柔軟性を維持しており作業性に優れているという利点がある。
【発明を実施するための最良の形態】
【０００７】
以下、本発明の実施の形態を詳細に説明する。
【０００８】
本発明者らは、良好な柔軟性に富み、かつ電線押出し成形時にメヤニの発生を防止できるハロゲンフリーポリプロピレン樹脂電線絶縁体について鋭意検討した結果、樹脂１００重量部に対して、引張弾性率が１００ＭＰａ未満である樹脂、即ち柔軟樹脂を少なくとも２種類以上組み合わせて６５〜７５重量部（ａ）、ポリプロピレン樹脂及びマレイン酸変性したポリプロピレン樹脂からなる組成が２５〜３５重量部（ｂ）、加えて金属水和物５５〜７０重量部、フェノール系酸化防止剤０．１〜５重量部、ヒドラジン誘導体銅害防止剤０．１〜５重量部、脂肪酸誘導体滑剤０．１〜３重量部を配合してなる配合物において、良好な柔軟性に富みかつ電線押出し成形時にメヤニ発生を抑えられることを見出した。
【０００９】
引張弾性率が１００ＭＰａ未満である少なくとも２種類以上の柔軟樹脂の配合量については、樹脂１００重量部中６５〜７５重量部であり、好ましくは６３〜７３重量部である。６５重量部未満の場合は、得られる絶縁体を持つ電線の柔軟性強度が増加してしまいワイヤーハーネス組み付け作業性を低下させるため好ましくない。また、７５重量部より大きい場合は、電線押出し成形時においてメヤニが発生してしまい生産性を低下させるため好ましくない。
【００１０】
引張弾性率が１００ＭＰａ未満の柔軟樹脂としては、一般に上市されているエチレン−プロピレン−ジエン三元共重合ゴム（ＥＰＤＭ）またはエチレン−プロピレン共重合ゴム（ＥＰＭ）とポリプロピレンからなるポリオレフィン系エラストマー、架橋反応を起こさせたＥＰＤＭ、ＥＰＭとポリプロピレンからなる動的架橋型オレフィン系エラストマー及び完全非晶質ポリオレフィンなどを用いることができる。
【００１１】
引張弾性率が１００ＭＰａ以上の柔軟樹脂を使用する場合は、引張弾性率が一桁に近い柔軟樹脂を多く配合する必要性が生じ、この場合電線押出し成形時にメヤニが発生してしまい生産性を低下させるため好ましくない。
【００１２】
本発明のハロゲンフリーポリプロピレン樹脂電線絶縁体は、前記の各配合成分を配合して混合し、熱可塑性樹脂押出し成形機に投入し、金型内へ押出して得られるが、混合に際し、その方法は特に限定されるものではない。例えば、原料をミキサー、ブレンダー等の混合機によりドライブレンドし、押出機、バンバリーミキサー、ニーダー、ロール機に供給し溶融混練する方法を用いることができる。また、溶融混練する際、各原料を一括溶融混練りしてもよく、多段添加方式で溶融混練りしても良い。
【００１３】
以下、本実施の形態の実施例および比較例を示し、本発明を具体的に説明するが、本発明は下記実施例に制限されるものではない。
【実施例１】
【００１４】
下記、表１の実施例及び比較例にある樹脂１００重量部に対し、金属水和物６６重量部、フェノール系酸化防止剤２重量部、ヒドラジン誘導体銅害防止剤１．５重量部、脂肪酸誘導体系滑剤０．５重量部を混合し、４５ｍｍφのスクリューを有する二軸押出機を用いて１９０℃〜２１０℃で溶融混練しペレット化した。
【００１５】
【表１】
2006318783.tif 000003
【００１６】
さらに得られたペレットについて、電熱プレスと蒸気プレスを用いて厚さ０．８ｍｍのシートを作製した。得られたシートは、ＪＩＳ  Ｋ６２５１ダンベル３号形状に打ち抜いた後、引張速度５０ｍｍ／ｍｉｎにて引張り、引張弾性率を圧縮応力測定装置（ストログラフ、島津製作所製）により測定した。引張弾性率が３００ＭＰａ以下のものは合格（○）、３００ＭＰａより大きいものを不合格（×）とした。
また、２０ｍｍφのスクリューを有する単軸押出機（東洋精機製）を用いて、２００℃〜２２０℃にて電線を１０分間押出後に発生したメヤニを採取し、電子天秤を用いて重量を測定した。採取したメヤニの重量が、１ｍｇ／ｍｉｎ以下のものを合格（○）、１ｍｇ／ｍｉｎより大きいものを不合格（×）とした。
これらの結果を表２にあわせて示した。
【００１７】
【表２】
2006318783.tif 000004
【００１８】
表２に示された通り、本発明のハロゲンフリーポリプロピレン樹脂電線絶縁体においては、引張弾性率３００ＭＰａ以下という好適な柔軟性を維持し、かつメヤニの発生が抑えられることが示された。
【００１９】
なお、本発明が上記実施例の形態に限定されず、本発明の技術思想の範囲内において、実施の形態は適宜変更され得ることは明らかである。
【産業上の利用可能性】
【００２０】
本発明のハロゲンフリーポリプロピレン樹脂電線絶縁体材料は、電線押出し加工時にメヤニの発生が抑えられているため極めて生産効率が高い。
【００２１】
また、本発明のハロゲンフリーポリプロピレン樹脂電線絶縁体を押出した電線は柔軟性に富んでいるため、取り扱いが容易で組み付け加工時間が短いワイヤーハーネス等を提供することが可能である。
【図面の簡単な説明】
【００２２】
【図１】メヤニについての説明図
【図１】
2006318783.tif 000005